(57)【特許請求の範囲】
【請求項１】
導電性シャフトの周りに弾性層、該弾性層上に単または複数の樹脂層を同心円上に積層して構成される現像ローラにおいて、現像ローラのマイクロゴム硬度（Ａ法）が３０〜４５°の範囲であり、前記現像ローラの弾性層形成後であって樹脂層形成前のマイクロゴム硬度が３０°未満であり、前記現像ローラの表面粗さ（Ｒｚ）が３〜１５μｍであることを特徴とする現像ローラ。
【請求項２】
前記現像ローラの弾性層が
（Ａ）分子中に少なくとも１個のアルケニル基を含み、主鎖を構成する繰り返し単位が主にオキシアルキレン単位または飽和炭化水素単位からなる重合体と、
（Ｂ）分子中に少なくとも２個のヒドロシリル基を含む硬化剤と、
（Ｃ）ヒドロシリル化触媒と、
（Ｄ）導電性付与剤と、
を主成分とすることを特徴とする請求項１記載の現像ローラ。
【発明の詳細な説明】
【０００１】
【発明の属する技術分野】
本発明は、複写機、プリンターあるいはファクシミリの受信装置など電子写真方式を採用した装置に組み込まれる現像ローラに関し、特に非磁性現像方式を採用した現像装置に用いる現像ローラに関する。
【０００２】
【従来の技術】
電子写真方式を採用する装置において、現像ローラは感光体などの静電潜像担持体へのトナーを搬送する機能を有するものである。図２は、非磁性１成分トナーを用いた非磁性現像方式で用いられる現像ローラ１０とその周辺構造を模式的に示した説明図である。現像ローラ１０はＳＵＳ製やアルミニウム合金製などの導電性シャフト１１の周りに導電性弾性層１２を同心円状に積層し、この導電性弾性層１２の上に表面層１３を被覆して構成される。トナー容器１４に貯蔵されたトナー１５は、供給ローラ１６によって確実に現像ローラ表面に担持され、トナー容器１４に取り付けられた規制ブレードなどの規制部材１７によって押圧されて接触帯電・摩擦帯電してトナー薄層１８となった後、このトナー薄層１８が感光体１９の表面の静電潜像に付着することによって、トナー像２０が形成される。現像ローラ１０や供給ローラ１６、規制ブレード１７にはこれら表面電位を調整すべく、直流電流や交流電流が印加されている場合が多い。なお、図示した現像ローラはその表面を感光体と接触しているが、その表面を感光体と非接触にしているものもある。このような現像ローラは、トナーを搬送するために、規制ブレードによりトナーを良好に帯電させる必要がある。
【０００３】
【発明が解決しようとする課題】
トナーの帯電に関しては、規制ブレード表面や現像ローラの帯電列等により議論される場合が多いが、接触・摩擦帯電であるため良好な帯電量を得るためには十分な力で摩擦される必要がある。一方、十分な力で摩擦される場合にはトナー割れが発生しやすくなる。トナー割れを防ぐために柔軟な表面層を用いる場合、帯電量が下がる場合が多いうえ、感光体と接触式で用いられる場合に感光体を汚染するケースが多い。本発明は、トナーと十分に摩擦し、十分な帯電量を得ながらもトナー割れを起こしにくい現像ローラを提供せんとするものである。
【０００４】
【課題を解決するための手段】
本発明者らは鋭意検討した結果、トナーを十分摩擦し帯電させると共にトナー割れを起こしにくい現像ローラを得るためには現像ローラーとしての硬さ、特に表面層付近の硬さのバランスが重要であることを見出し、以下の本発明を完成した。
導電性シャフトの周りに弾性層、該弾性層上に単または複数の樹脂層を同心円上に積層して構成される現像ローラにおいて、現像ローラのマイクロゴム硬度（Ａ法）が３０゜〜４５°の範囲であり、前記現像ローラの弾性層形成後あって樹脂層形成前のマイクロゴム硬度が３０°未満であり、前記現像ローラの表面粗さ（Ｒｚ）が３〜１５μｍであることを特徴とする現像ローラ（請求項１）。
前記現像ローラの弾性層が
（Ａ）分子中に少なくとも１個のアルケニル基を含み、主鎖を構成する繰り返し単位が主にオキシアルキレン単位または飽和炭化水素単位からなる重合体と、
（Ｂ）分子中に少なくとも２個のヒドロシリル基を含む硬化剤と、
（Ｃ）ヒドロシリル化触媒と、
（Ｄ）導電性付与剤と、
を主成分とすることを特徴とする請求項１記載の現像ローラ（請求項２）。
【０００５】
【発明の実施の形態】
以下、本発明に係る現像ローラの代表的な種々の実施例を説明する。
図１は、本発明に係る現像ローラ１の断面説明図である。この現像ローラ１は、直径１ｍｍ〜２５ｍｍ程度のＳＵＳ（ステンレス鋼）、アルミニウム合金または導電性樹脂などからなる導電性シャフト２のまわりに、導電性弾性層３が設けられ、この導電性弾性層３の上に表面層４が形成されたものである。なお、導電性弾性層と表面層との間に、現像ローラの電気抵抗を調整するための抵抗調整層、導電性弾性層と表面層との間の接着性を高めるプライマー層などを単数または複数層含む場合もある。
表面層被覆後のローラ抵抗は１０4Ω〜１０10Ω、好ましくは１０5Ω〜１０8Ωの範囲内となるように調整する。これは、ローラ抵抗が１０4Ω未満である場合は現像ローラ表面からリーク電流などが生じ、ローラ抵抗が１０10Ωを超えるとトナーフィルミングなどが生じ易くなり、画質が低下するからである。このローラ抵抗値は、現像ローラを金属プレートに水平に当てて、前記導電性シャフトの両端部の各々に５００ｇの荷重を金属プレート方向に加え、シャフトと金属プレート間に直流電圧１００Ｖを印加して測定される値である。
【０００６】
本発明で用いたマイクロゴム硬度Ａ法とは、片持ちばり形板バネを用い、直径１．０ｍｍ、高さ０．５ｍｍの押針を使用し約１５０ｇの荷重をかける測定法であり、高分子計器株式会社製ＭＤ−１型Ａタイプ式マイクロゴム硬度計を用いて測定され、厚さが１ｍｍ程度あれば下地の影響を受けない硬度測定が可能となる特徴がある。そして、荷重が２２ｍＮ以下では０°、荷重が３３２ｍＮで１００°で表される。また、押し針寸法の違うＣ法もあり、材料、表面形態によって異なるが一般にＡ法測定値に２０°〜３０°加えたものがＣ法での測定値である。
【０００７】
本発明に用いられる表面層材料は、ローラが形成された際のマイクロゴム硬度が３０°〜５５°になる範疇であれば特に制限はない。３０°以下ではトナー帯電量が小さくなる。５５°以上では現像部や規制部でトナー割れの発生が大きくなりフィルミング等が発生しやすくなる。トナーを良好に帯電させる観点で３５°〜５５°が好ましく、トナー割れを防ぐ観点も含むと３５°〜４５°が最も好ましい。
【０００８】
またトナー搬送量を保つ観点では表面粗さ（Ｒｚ）が３〜１５μｍであるこ
とが好ましい。
トナーをより良好に帯電させる観点では、表面層ベース樹脂はポリウレタン系材料が好ましく、環境安定性も含めるとポリカーボネートポリウレタン、シリコーン変性ポリウレタンが好ましい。
【０００９】
本発明に係る弾性層組成に特に制限はない。良好な画像を得るための電気特性のバランスの観点では直流のみ印加の場合には１０8Ωｃｍ以下、交流も印加する場合には１０7〜１０9Ωｃｍが好ましい。成形性、硬度等の観点では最も好ましい例としては請求項４に係る導電性弾性体層が上げられる。前記導電性弾性層としては、
（Ａ）分子中に少なくとも１個のアルケニル基を含み、主鎖を構成する繰り返
し単位が主にオキシアルキレン単位または飽和炭化水素系単位からなる重合体と、
（Ｂ）分子中に少なくとも２個のヒドロシリル基を含む硬化剤と、
（Ｃ）ヒドロシリル化触媒と、
（Ｄ）導電性付与剤と、
を主成分とする硬化性組成物の反応物を使用することが好ましい。導電性弾性層がオキシアルキレン系組成物からなるときは、この組成物は硬化前には低粘度であり硬化後には低硬度であるので加工性の観点から好ましく、導電性弾性層が飽和炭化水素系組成物からなるときは、この組成物は低吸水率であるので高湿度環境下での安定性の観点から好ましい。
【００１０】
この硬化性組成物における（Ａ）成分の重合体は、（Ｂ）成分とヒドロシリル化反応して硬化する成分であり、分子中に少なくとも１個のアルケニル基を有するため、ヒドロシリル化反応が起こって高分子状になり硬化する。（Ａ）成分に含まれるアルケニル基の数は、（Ｂ）成分とヒドロシリル化反応するという点から少なくとも１個必要であるが、ゴム弾性の点からは、直鎖状分子の場合は、分子の両末端に２個のアルケニル基が存在し、分岐のある分子の場合には、分子末端に２個以上のアルケニル基が存在することが望ましい。（Ａ）成分の主鎖を構成する主な繰り返し単位はオキシアルキレン単位または飽和炭化水素系単位である。
【００１１】
主鎖を構成する主な繰り返し単位がオキシアルキレン単位からなる重合体の場合、少量の導電性付与剤を添加するだけで体積抵抗率が１０8〜１０9Ωｃｍとなるため好ましい。また、硬化物の低硬度化の観点からも、前記繰り返し単位がオキシアルキレン単位であるオキシアルキレン系重合体、さらには、前記繰り返し単位がオキシプロピレン単位であるオキシプロピレン系重合体が好ましい。
【００１２】
ここで、前記オキシアルキレン系重合体とは、主鎖を構成する単位のうち３０％以上、好ましくは５０％以上がオキシアルキレン単位からなる重合体をいい、オキシアルキレン単位以外に含有される単位としては、重合体製造時の原料物質として使用される、活性水素を２個以上有する化合物、たとえば、エチレングリコール、ビスフェノール系化合物、グリセリン、トリメチロールプロパン、ペンタエリスリトールなどからの単位が挙げられる。なお、オキシプロピレン系重合体の場合には、エチレンオキシド、ブチレンオキシドなどからなる単位との共重合体（グラフト重合体も含む）であってもよい。
【００１３】
上記のような（Ａ）成分のオキシアルキレン系重合体の分子量としては、反応性および低硬度化のバランスをよくする観点から、数平均分子量（Ｍｎ）で５００〜５０，０００、さらには１，０００〜４０，０００であることが好ましい。特に、数平均分子量５，０００以上のもの、さらには５，０００〜４０，０００であるものが好ましい。数平均分子量が５００未満の場合、この硬化性組成物を硬化させた場合に充分な機械的特性（ゴム硬度、伸び率）などが得られにくくなる。一方、数平均分子量があまり大きくなりすぎると、分子中に含まれるアルケニル基１個あたりの分子量が大きくなったり、立体障害で反応性が落ちたりするため、硬化が不充分になることが多く、また、粘度が高くなりすぎて加工性が悪くなる傾向にある。
【００１４】
前記オキシアルキレン系重合体が有するアルケニル基に特に制限はないが、下記一般式（１）、
Ｈ2Ｃ＝Ｃ（Ｒ1）−      （１）
（式中、Ｒ1は水素原子またはメチル基）
で示されるアルケニル基が、硬化性に優れる点で特に好ましい。
【００１５】
また、この硬化性組成物の特徴の１つは、低硬度化に設定しやすいことであり、この特徴を発揮させるにはアルケニル基の数は分子末端に２個以上が好ましく、（Ａ）成分の分子量に比してアルケニル基の数が多くなりすぎると剛直になり、良好なゴム弾性が得られにくくなる。
また、（Ａ）成分が、主鎖を構成する主な繰り返し単位が飽和炭化水素系単位である重合体の場合は、低吸水率であり、電気抵抗の環境変動が小さく好ましい。この重合体の場合も、前記オキシアルキレン系重合体の場合と同様に、（Ｂ）成分とヒドロシリル化反応して硬化する成分であり、分子中に少なくとも１個のアルケニル基を有するため、ヒドロシリル化反応が起こって高分子状になり硬化するものであり、（Ａ）成分に含まれるアルケニル基の数は、（Ｂ）成分とヒドロシリル化反応するという点から少なくとも１個必要であるが、ゴム弾性の点からは、直鎖状分子の場合は、分子の両末端に２個存在することが好ましく、分岐を有する分子の場合には、分子末端に２個以上存在することが好ましい。
【００１６】
前記主鎖を構成する主な繰り返し単位が飽和炭化水素系単位である重合体の代表的な例としては、イソブチレン系重合体、水添イソプレン系重合体、水添ブタジエン系重合体が挙げられる。これら重合体は、共重合体などの他成分の繰り返し単位を含むものであっても構わないが、少なくとも飽和炭化水素系単位を５０％以上、好ましくは７０％以上、より好ましくは９０％以上含有することが、飽和炭化水素系の、吸水率が低いという特徴を損なわないようにするうえで重要である。
【００１７】
この主鎖を構成する主な繰り返し単位が飽和炭化水素系単位である（Ａ）成分の重合体の分子量としては、取扱いやすさなどの点から、数平均分子量（Ｍｎ）で５００〜５０，０００程度、さらには１，０００〜１５，０００程度であって、常温において液状物で流動性を有するものが加工性の点で好ましい。
この飽和炭化水素系重合体に導入されるアルケニル基については、前記オキシアルキレン系重合体の場合と同様である。
【００１８】
したがって、（Ａ）成分としての、分子中に少なくとも１個のアルケニル基を有し、主鎖を構成する主な繰り返し単位が飽和炭化水素系である重合体の好ましい具体例としては、両末端にアルケニル基を２個有する直鎖状の数平均分子量（Ｍｎ）が２，０００〜１５，０００でＭｗ／Ｍｎが１．１〜１．２のポリイソブチレン系、水添ポリブタジエン系、水添ポリイソプレン系重合体などが挙げられる。
【００１９】
また、硬化性組成物中の（Ｂ）成分は、分子中に少なくとも２個のヒドロシリル基を有する化合物であるかぎり特に制限はないが、分子中に含まれるヒドロシリル基の数が多すぎると硬化後も多量のヒドロシリル基が硬化物中に残存しやすくなり、ボイドやクラックの原因になるため、分子中に含まれるヒドロシリル基の数は５０個以下がよい。さらには２〜３０個、より好ましくは２〜２０個であることが、硬化物のゴム弾性のコントロールや貯蔵安定性の点から好ましく、さらに、硬化時の発泡を容易に防ぐ点では、２０個以下、ヒドロシリル基が失活しても硬化不良が発生しにくい点では３個が好ましく、最も好ましい範囲は３〜２０個である。
【００２０】
なお、本発明で、前記ヒドロシリル基を１個有するとは、Ｓｉに結合するＨを１個有することをいい、ＳｉＨ2の場合にはヒドロシリル基を２個有することになるが、Ｓｉに結合するＨは異なるＳｉに結合する方が硬化性がよく、ゴム弾性の点からも好ましい。
（Ｂ）成分の分子量は、後述する導電性付与剤（（Ｄ）成分）を添加する場合の分散性やローラ加工性などの点から数平均分子量（Ｍｎ）で３０，０００以下であるのが好ましく、さらには２０，０００以下、特には１５，０００以下が好ましい。（Ａ）成分の反応性や相溶性まで考慮すると３００〜１０，０００が好ましい。
【００２１】
この（Ｂ）成分に関しては、（Ａ）成分の凝集力が（Ｂ）成分の凝集力に比べて大きいために、相溶性の点でフェニル基含有変性が重要であり、（Ａ）成分との相溶性、入手のしやすさの点でスチレン変性体などが好ましく、貯蔵安定性の点からα−メチルスチレン変性体が好ましい。
（Ｃ）成分であるヒドロシリル化触媒としては、ヒドロシリル化触媒として使用しうるものである限り特に制限はない。白金単体、アルミナなどの単体に固体白金を担持させたもの、塩化白金酸（アルコールなどの錯体も含む）、白金の各種錯体、ロジウム、ルテニウム、鉄、アルミニウム、チタンなどの金属の塩化物などが挙げられる。これらの中でも、触媒活性の点から塩化白金酸、白金−オレフイン錯体、白金−ビニルシロキサン錯体が望ましい。これらの触媒は単独で使用しても良く、また２種以上併用しても良い。
【００２２】
以上のような硬化性組成物中の（Ａ）成分および（Ｂ）成分の使用割合は、（Ａ）成分中のアルケニル基１モル当たり（Ｂ）成分中のヒドロシリル基が０．２〜５．０モル、さらには０．４〜２．５モルがゴム弾性の点から好ましい。
また、（Ｃ）成分の使用量としては、（Ａ）成分中のアルケニル基１モルに対して１０-8〜１０-1モル、さらには１０-6〜１０-1モル、特には１０-6〜１０-3モルの範囲で用いるのが好ましい。（Ｃ）成分の使用料が１０-8モルに満たないと反応が進行しにくい。その一方で、ヒドロシリル化触媒は、一般に高価で、また腐食性を有し、しかも水素ガスが大量に発生して硬化物が発泡してしまう性質を有しているので、１０-1モルを超えて用いない方が好ましい。
【００２３】
さらに、上記のような硬化性組成物に、（Ｄ）成分として導電性付与剤を添加して導電性組成物とすれば、現像ローラとして好適である。この（Ｄ）成分の導電性付与剤としては、カーボンブラックや、金属微粉末、さらには第４級アンモニウム塩基、カルボン酸基、スルホン酸基、硫酸エステル基、リン酸エステル基などを有する有機化合物もしくは重合体、エーテルエステルアミド、もしくはエーテルイミド重合体、エチレンオキサイド−エピハロヒドリン共重合体、メトキシポリエチレングリコールアクリレートなどで代表される導電性ユニットを有する化合物、または高分子化合物などの帯電防止剤などの、導電性を付与できる化合物などが挙げられる。これらの導電性付与剤は、単独で使用しても、また、２種以上を併用してもかまわない。
【００２４】
（Ｄ）成分である導電性付与剤の添加量は、（Ａ）〜（Ｃ）成分の合計量に対して３０重量％以下とすることが、ゴム硬度を上げない点から好ましい。一方、均一な抵抗を得る点からは１０重量％以上が好ましく、必要なゴム硬度と、硬化物の体積抵抗率が１０3〜１０10Ωｃｍになるように、その物性バランスから添加量を決めればよい。
【００２５】
さらに、上記硬化性組成物には、上記（Ａ）〜（Ｄ）成分の他、貯蔵安定性改良剤、たとえば、脂肪族不飽和結合を有する化合物、有機リン化合物、有機硫黄化合物、チッ素含有化合物、スズ系化合物、有機過酸化物などを加えてもよい。その具体例としては、たとえば、ベンゾチアゾール、チアゾール、ジメチルマレート、ジメチルアセチレンカルボシキレート、２−ペンテンニトリル、２，３−ジクロロプロペン、キノリンなどが挙げられるが、これらに限定されるわけではない。これらの中では、ポットライフおよび速硬化性の両立という点から、チアゾール、ジメチルマレートが特に好ましい。なお、前記貯蔵安定性改良剤は、単独で用いてもよく、また、２種以上併用してもよい。
【００２６】
また、上記硬化性組成物には、加工性やコストを改善するための充填剤、保存安定剤、可塑剤、紫外線吸収剤、滑剤、顔料などを添加してもよい。
本発明に係る現像ローラは、上記のような硬化性組成物、その他、ウレタンゴム、クロロプレンゴム、ＥＰ系ゴムなどの弾性材料を、たとえば、中心にＳＵＳ製などの金属シャフトなどからなる導電性シャフトを設置した金型に注型、射出、押出成形などをし、適当な温度、時間で加熱硬化させることによって、シャフトのまわりに導電性弾性層を形成する。この場合、半硬化後、後硬化させてもよい。この導電性弾性層の上から、表面層を構成する樹脂をスプレー塗布、ディップ塗布などにより所定の厚みに塗布し、所定の温度で乾燥、硬化させることにより、本発明の現像ローラが得られる。
【００２７】
【実施例】
以下、本発明に係る現像ローラの具体的な実施例１〜９と比較例１〜２とを示す。実施例１〜９および比較例１〜２に係る現像ローラは、直径１４ｍｍのＳＵＳ製シャフトの周りに厚さ約１ｍｍ程度の導電性弾性層を設け、この導電性弾性層の外周に表面層を被覆して構成されたものである。以下に、導電性弾性層と表面層の具体的な構成について説明する。なお、これら実施例は、何ら本発明を限定するものではない。
導電性弾性層は、以下に列記する弾性層１〜４の何れかを用いて前記シャフトの周りに設けられる。
（導電性弾性層１）
（Ａ−１）数平均分子量（Ｍｎ）８０００、分子量分布２の末端アリル化ポリオキシプロピレン重合体：１００重量部に対して、
（Ｂ―１）ポリシロキサン系硬化剤（ＳｉＨ価０．３６モル／１００ｇ）：６．６重量部
（Ｃ）塩化白金酸の１０％イソプロピルアルコール溶液：０．０６重量部
（Ｄ−１）カーボンブラック３０３０Ｂ（三菱化学社製）：７重量部
を混合し、減圧（１０ｍｍＨｇ以下、１２０分）脱泡した。得られた組成物を前記シャフトの周りに被覆し、金型内で１２０℃３０分静置して硬化させた。
この弾性層のローラ形状でのマイクロゴム硬度（Ａ法）は１７°であった。
（導電性弾性層２）
（Ａ−２）数平均分子量（Ｍｎ）１００００の末端にビニル基を平均２個有するポリイソブチレン重合体：１００重量部、
（Ｂ−２）ポリシロキサン系硬化剤（ＳｉＨ価０．９７モル／１００ｇ）：２．７重量部
（Ｃ）塩化白金酸の１０％イソプロピルアルコール溶液：０．０６重量部
（Ｄ−２）カーボンブラック３０５０Ｂ（三菱化学社製）：５重量部
（その他）可塑剤ＰＳ−３２（出光興産社製）：７５重量部
からなる組成物を導電性弾性層１と同様に成型した。導電性弾性体層２のローラ形状でのマイクロゴム硬度（Ａ法）は１６°であった。
（導電性ゴム層３）
導電性弾性層１の組成にアエロジルＲ９７２を１２重量部加えた以外は導電性ゴム層１と同様に成型した。導電性弾性層３のローラ形状でのマイクロゴム硬度（Ａ法）は３０°であった。
（導電性ゴム層４）
導電性弾性層１の組成にアエロジルＲ９７２を２０重量部加えた以外は導電性ゴム層１と同様に成型した。導電性弾性層４のローラ形状でのマイクロゴム硬度（Ａ法）は３４°であった。
（表面層１〜７）
次に表面層を形成するべく表１に示す大日精化工業製ポリカーボネートポリウレタンを、メチルエチルケトン：Ｎ、Ｎ−ジメチルホルムアミド＝１：１の混合希釈溶剤で固形分５％になるまで希釈し、前記導電性ゴム層を被覆したローラに、この表面層溶液をディップ塗布した後、１００℃１時間乾燥した。
【００２８】
【表１】
0003539211.tif 000002
【００２９】
表面層７のウレタン粒子は、セイカセブンＵＰ０９０４（大日精化工業製、平均粒径１５μｍ程度）であり、ＮＥ８８５０固形分１００重量部に対して２０重量部添加し表面粗さ（Ｒｚ）は７μｍとなった。表面層８のウレタン粒子はセイカセブンＵＰ０９０２（大日精化工業製、平均粒径３５μｍ程度）であり、ＮＥ８８５０固形分１００重量部に対して２０重量部添加した時の表面粗さ（Ｒｚ）は１５μｍであった。他はすべて表面粗さ（Ｒｚ）が３μｍ以下であった。
（評価項目）
得られたローラを市販のカートリッジに取り付け、トナーを５０ｇ入れ、周速２００ｍｍ／ｍｉｎの空回しを実施後の
ア）トナー帯電量
イ）５μｍ以下の微粉トナーの生成量
ウ）トナーのブレード固着
を測定した。尚、ア）のトナー帯電量については、現像ローラ上の約５ｃｍ2からトナーを吸引する際の帯電量を測定すると共にそのトナー重量を測定して求めた。表２に示すように上記の導電性弾性層と表面層とを組み合わせて、実施例１〜９と比較例１，２の現像ローラを作製し評価を行った。その結果を表３に示す。
【００３０】
【表２】
0003539211.tif 000003
【００３１】
【表３】
0003539211.tif 000004
【００３２】
【発明の効果】
表３に示されるように、現像ローラでのマイクロゴム硬度が３０゜〜５５゜であれば帯電量向上と微粉トナー生成回避のバランスが満たされる。導電性弾性層形成時のマイクロゴム硬度が３０゜未満であると、より微粉トナー生成を回避できる。表面粗さを３〜１５μｍにすることによってトナーのブレード固着をより少なくすることが可能である。現像ローラでのマイクロゴム硬度が３０゜より小さいと帯電量が少なくなり（比較例１）、逆に５５゜より大きくなると微粉トナーの生成量が多くなる（比較例２）ことが判る。
【図面の簡単な説明】
【図１】本発明に係る現像ローラの断面説明図である。
【図２】現像ローラとその周辺構造をしめす模式図である。
【符号の説明】
１    現像ローラ
２    導電性シャフト
３    導電性弾性層
４    表面層
１０    現像ローラ
１１    導電性シャフト
１２    導電性弾性層
１３    表面層
１４    トナー容器
１５    非磁性トナー
１６    供給ローラ
１７    規制部材
１８    トナー薄層
１９    感光体
２０    トナー像
【図１】
0003539211.tif 000005
【図２】
0003539211.tif 000006